(57)【特許請求の範囲】
【請求項１】
混紡織りとする生地の糸として用いるのは、絹糸であり、綿糸であり、麻糸ならびに竹糸であり、モリンガ糸の何れかと、前記何れかの糸と和紙を丸筒状に丸めた後、平たい形状にして、前記混紡織りに組み合わせて用いるのであり、前記混紡織りに用いる複数の素材糸および和紙は、コラーゲン、天然酵母、グルコース（ブドウ糖）、海洋深層水、サンゴカルシウムの浄水フィルター水で混合させた溶液に所定時間浸した後、乾燥させて生成した糸であり、前記何れかの糸と、前記和紙を混紡織りに組み合わせて用いることを特徴とする前記糸と前記和紙を混紡織りしてなる生地。
【請求項２】
前記何れかの糸と、和紙を混紡織りした生地において用いる織りの手段は、平織りであり、綾織りであり、朱子（しゅす）織りの何れかであり、前記糸は、たて（経）に織りこみ、前記和紙は、よこ（緯）織りとして用いることを特徴とする請求項１に記載の前記糸と前記和紙を混紡織りしてなる生地。
【請求項３】
前記何れかの糸と、和紙を混紡織りに使用する糸は、糸を撚り方向に向かって右回り（時計回りの）螺旋回転で撚りをかけて糸にしたものを使用するのであり、前記和紙も糸の生成における撚糸と同じく撚り方向にむかって右回り（時計回りの）螺旋回転で撚りをかけた前記和紙とし、前記混紡織りに組み合わせて用いることを特徴とする請求項１、又は２に記載の前記糸と前記和紙を混紡織りしてなる生地。
【請求項４】
前記何れかの糸と、和紙を混紡織りした生地は、医療現場での生理用品、乳幼児から高齢者までのおむつ製品及び絆創膏、包帯、ガーゼ、マスクであり、トップス、ワンピース・チュニック、ジャケット・コート、パンツ、スカート、フォーマルウェア、レディーススーツ、下着・インナー、パジャマ・ルームウェア、レッグアイテム、着物（和服・和装）、ボトムス、靴下（ソックス）、着物・浴衣・甚平、ベビー寝具、ベビー服、マタニティ・ママグッズ、マタニティ下着・インナー、マタニティウェア・授乳服、授乳下着・産後インナー、ブラジャー、ショーツセット、ショーツ（パンツ）、補整下着・矯正下着、肌着・インナー、腹巻、女性ベルト、男性ベルト、タオル、手ぬぐい、眼鏡ふき、食器ふき、バスタオル、帽子、ハンカチ、足袋、台所用ふきん、枕カバー生地、式布団生地、かけ布団生地、動物ペット用衣類のトップス、布コースター、テーブルふき、住まいに使う素材として、カーテン生地、テーブルクロス、ナフキン、ソファーカバー、クッションカバー、ベッドカバー、ひざかけカバー、座布団カバー、敷きマット、電車や自動車及び飛行機の座席シートの何れかに利用することを特徴とする請求項１、２、又は３に記載の前記糸と前記和紙を混紡織りしてなる生地。
【発明の詳細な説明】
【技術分野】
【０００１】
本発明は、複数素材の糸と和紙を混紡織りした生地及び利用方法に関する。
【０００２】
従来の絹生地は、桑葉を乾燥及び粉砕したものやパパイヤ酵素、又は脱脂粉乳などの成分を絹糸に含有させ生地にしたものがある。
【０００３】
本発明では、絹糸及び綿糸、又は麻糸、竹糸、モリンガ糸の複数素材の糸と平たい和紙を丸筒状に丸めた後、平たい形状にした和紙を組み合わせて混紡織りした生地にすることで、これら素材の特性である抗菌作用、吸水性、吸湿性を高め、汗の拡散や蒸発を促進し、気化熱を奪いやすい等の特徴を活かし、皮膚及び体内への還元作用をもたらす生地に生成し本発明請求項の各種用途に使用することに関する。
【背景技術】
【０００４】
従来においての織物の基本は、織物は糸をたて（経）とよこ（緯）に組み合わせて、一定の規則によって上下交錯させて作るのである。そして、織物の長さの方向の糸をたて（経）糸、幅方向の糸をよこ（緯）糸と言います。平行に配列した経糸の間に、緯糸を直角に交錯させることを組織と言うのである。全ての組織は、平織り、綾織り、朱子（しゅす）織りの３種類が基礎となっていて、これを三原組織（さんげんそしき）と呼ぶのである。
【０００５】
絹糸について記述する。主成分であるセリシン等を含有する絹糸は引っ張りに対する強度を注視し、絹と前記和紙を混紡織りとすることで吸水性を高める生地にすることで、本発明の生地を活用し、肌着、生理用品、乳幼児から高齢者までのおむつ製品および絆創膏、包帯、ガーゼ、マスク等に活用することに着眼したのである。
【０００６】
日本の特許文献１、生桑葉を、低温で短時間の乾燥・粉砕を行い、有効成分を有効量にて葉中に保持させながらこれを桑葉粉末として取り出し、これを絹糸染色釜に入れ、染色加工し、その後、媒染料を添加加工して絹繊維にこの有効成分を有効量にて含有させる染色絹糸
の作成方法を提供している。  
【０００７】
日本の特許文献２、芯糸に生糸または練糸の強撚糸を使用し、鞘糸に生糸または練糸の
無撚糸を使用して、芯糸が連続的に給糸されて通過する円筒体の外周に、複数本のべら針を円周上に配置して上下動自在に支持する駆動部を設けた中空スピンドルを、ベース部に回転自在に取付け、中空スピンドルを回転させながら複数本のべら針を上下動させて給糸した鞘糸を芯糸の外周に筒編状に編んで、芯糸の外周に筒編状の鞘糸を一体に形成したものを提供している。
【０００８】
前記特許文献１においては桑葉粉末として取り出し、これを絹糸染色釜に入れ、染色加工し、その後、媒染料を添加加工して絹繊維にこの有効成分を有効量にて含有させる染色絹糸の作成方法として提供しているものであり、特許文献２は、中空スピンドルを回転させながら複数本のべら針を上下動させて給糸した鞘糸を芯糸の外周に筒編状に編んで、芯糸の外周に筒編状の鞘糸を一体に形成したものを提供しているものである。特許文献１、２とも本発明にある絹糸の主成分であるセリシン等を含有する絹糸は引っ張りに対する強度を注視し、絹と和紙を混紡織りとすることで吸水性を高め、絹と平たい和紙を丸筒状に丸めた後、平たい形状にした和紙を混紡した生地として本発明の肌着、生理用品、乳幼児から高齢者までのおむつ製品及び絆創膏、包帯、ガーゼ、マスク等に活用することでヒト唾液酸化還元電位（ORP）を用いた測定で体内の生体液が還元作用を示す絹と前記和紙をよこ（緯）に織りこみ混紡とすることで前記和紙の面積が格段に拡がる混紡織りの生地になり、混紡した生地および利用方法についての発想がなく本発明とは技術的意図を異にする。
【先行技術文献】
【特許文献】
【０００９】
【特許文献１】特許第３７３３５３５号
【特許文献２】特許第５６３２９８４号
【発明の概要】
【発明が解決しようとする課題】
【００１０】
従来は、平織り、綾織り、朱子（しゅす）織りの絹の生地とする織物は糸をたて（経）とよこ（緯）に組み合わせて、一定の規則によって上下交錯させて作るのである。この種類が基礎となっていて、これを三原組織（さんげんそしき）と呼ぶ織り方であるが、織物の長さの方向の糸をたて（経）糸織りとしている。絹糸のみの織物生地では、より高い吸水性、通気性を持たせることにおいて、特に大量の吸水性には限界があり、本発明に活用する肌着、生理用品、乳幼児から高齢者までのおむつ製品及び絆創膏、医療現場での包帯、ガーゼ等では、より高い吸水性、通気性を持たせることに主眼をおいたのである。      
【課題を解決するための手段】
【００１１】
その手段について述べる。平織りとは１本ごとに浮き沈みした組織であり、経糸と緯糸が交
互に交錯しているので簡単な組織となる。丈夫で腰のある布になり、平織りにおける絹糸は、たて（経）に織りこむことで引っ張りに弾力性があり、この収縮性と強度を利用し、よこ（緯）には前記和紙を利用して織り込むことにより吸水量を高め通気性がますことで皮膚表面のただれを軽減することができると着眼したのである。
【００１２】
さらに、綾織りとは浮き沈みした組織点が連続的に斜めの方向 に走る綾目を作り、平織りに比べて組織点が少ないために、軟らかく、皺になりにくいのが特徴となるのである。綾織りにおける絹糸は、同じく絹糸は、たて（経）に織りこみ、浮き沈みした組織点が連続的に斜めの横方向に走る綾目は前記和紙を糸織りに活用した織りこみとする。
【００１３】
そして、朱子織りとは組織の表面が経糸か緯糸だけで覆（おお）われているように見える組織で、手触りが柔らかく、光沢が強く見えるのが特徴であり、朱子織りは、絹糸は、よこ（緯）に織りこみ、和紙は（経）に織りこみとする。これら平織り、綾織り、朱子（しゅす）織りの絹糸と前記和紙の混紡織りとした生地を用いて本発明の肌着、生理用品、乳幼児から高齢者までのおむつ製品および絆創膏、医療現場での包帯、ガーゼ、マスク等に活用することで、使い捨て使用においても焼却、地中分解という面からも自然環境保全に配慮したエコ素材の生地とすることができるのである。
【００１４】
本発明の絹糸と前記和紙を混紡した生地及び利用方法は、綿、又は麻の素材に前記和紙を組み合わせて混紡織りにおいても同様に活用するものであり、その手段について述べる。平織りにおける絹糸は、たて（経）に織りこむことで引っ張りに弾力性があり、この収縮性と強度を利用し、よこ（緯）には前記和紙を利用して織り込みとする。綾織りにおける綿、又は麻糸は、たて（経）に織りこみ、浮き沈みした組織点が連続的に斜めの右「方向に走る綾目は前記和紙糸の織りこみとする。つづいて、朱子織りは、綿、又は麻糸は、たて（経）に織りこむ、よこ（緯）には前記和紙を利用して織り込むことである。
【００１５】
本発明では、前記和紙の使い方をさらに工夫し、平織り、綾織り、朱子織りに使用するとき、よこ（緯）に織りこむ前記和紙は、平たい和紙を円筒状にした後、楕円状につぶした和紙にしてよこ（緯）に織りこみとすることで和紙の面積が格段に拡がる混紡織りの生地になり、肌着、生理用品、乳幼児から高齢者までのおむつ製品および絆創膏、医療現場のみならず、一般家庭や学校、職場において包帯、ガーゼ、マスク等の製品化に当該発明の生地を活用することで吸水量を高め通気性を高めた皮膚表面のむれによるただれを軽減することが期待でき、自然素材１００％の生地であり、廃棄処分においても環境への安全なものとなる。
【００１６】
さらには、絹糸および綿糸、又は麻糸並びに竹糸、モリンガ糸と前記和紙等の複数の素材に、コラーゲン、天然酵母、グルコース(ブドウ糖)、海洋深層水、サンゴカルシウムの浄水フィルター水を含浸させ、乾燥し生成した素材とすることで、本発明の混紡した生地が肌を包むことで体内の生体液が還元作用を示す生地及び利用方法とすることができるのである。
【００１７】
本発明では、絹糸及び綿糸、又は麻糸並びに竹糸、モリンガ糸と和紙を丸筒状にして平たいに潰して糸形状にしたものなど、これら複数素材糸に前記和紙についてそれぞれのについて述べる。糸生成する撚糸(ねんし)とは糸の撚り(より)をかけることであり、その糸の撚りは、糸を撚り方向に向かって右回り(時計回りの)螺旋回転で撚りをかけていくことで繊維製品としたものを使用する。前記和紙についても撚り方向にむかって右回り(時計回りの)螺旋回転で撚りをかけていくことで前記和紙の繊維製品として使用することも本発明の重要な着眼点である。
【００１８】
それは、糸の強度や光沢の変化、生地の風合いや肌触り効果が期待されるのと同じく、右回りのらせん回転による撚り糸で生成された生体は、生体に心地よい還元作用をもたらすことを本発明者は、横浜・岡沢クリニック院長岡澤美江子医師との共同研究で、ヒト唾液ORO測定装置を用いて、唾液臨床で慢性疾患は沖縄沖で低気圧、又は台風が発生すると関節痛、めまい、倦怠感、頭痛を訴え、横浜接近により、さらに症状の訴えが強くなるのである。反対に高気圧の青空の天候では、これらの症状は訴えないのである。台風の接近時は、電磁波過敏症の患者も、体調不良、倦怠感を強く訴えるのである。これは、低気圧は左回りの自然浄化の強烈なエネルギーを伴う回転方向であり、生体内のヒト唾液ORP唾液測定では体内負荷をもたらす強いORP値を示したのである。反面、高気圧は穏やかな還元作用をもたらすことを生体内のヒト唾液ORP唾液測定で、同じ被験者である慢性疾患者は還元方向の良好なORP数値を示すのである。ここで述べるORPとは酸化還元電位のことであり、Oxidation  ＆  Reduction  Potentialの略称である。
【００１９】
ちなみに、自然摂理の現象では、河川の流れ、生体の血液の血管内の血液の流れ、地球自転、高気圧、樹木やツル植物(一部例外的な植物もある)の伸びる方向に向かって右回りのらせん回転で成長している現象。この右回りのらせん回転が河川の水温を一定温度に保ち、
体温を一定温度に保つ事に起因していると考える。スポーツにおけるトラック競技は、タイムや成績を伸ばす競技は、左回りであり、円盤投げ、砲丸投げなど、左回り回転でエネルギー
を加速させて投てきすることでより良い結果が出ることを示唆しているのである。
【００２０】
よって、糸生成する撚糸(ねんし)とは糸の撚り(より)をかけることであり、その糸の撚りは、糸を撚り方向に向かって右回り(時計回りの)螺旋回転で撚りをかけていくことで生体内に還元作用をもたらす生地である繊維製品にしたものを使用することが重要であるとしたのである。
【００２１】
上記目的を達成するために、本発明は（請求項１の構成要件）とで、絹糸、又は綿糸及び麻糸ならびに竹糸、モリンガ糸と和紙糸及び和紙を混紡した生地及びその利用方法を活用し、本発明の肌着、生理用品、乳幼児から高齢者までのおむつ製品および絆創膏、包帯、ガーゼ、マスク等の活用を構成している。
【発明の効果】
【００２２】
以上の説明から明らかなように、本発明にあっては次に列挙する効果が得られる。
（１）（請求項１の構成要件）とで構成されているので、ヒト唾液の酸化還元電位（ＯＲＰ）測定手段を用いて、本発明の有効性を証明するために、厚生労働省から医療機器として認
証されているヒト唾液ＯＲＰ測定装置を用いて、本発明の絹糸と和紙糸の混紡により生成され
た生地を肌着に着用した前後の生体液であるヒト唾液ＯＲＰ測定を用いて、酸化方向に作用するのか、又は還元方向にする作用するのかの証明につながるようにしたのである。
【００２３】
（２）前記（１）によって、自然界の有効性における客観的な数値化が困難なことから、化学的に数値化されない自然界の優れた有効性に懐疑的な判断をする人々が多いのが現状である。この問題は、ヒト唾液の酸化還元電位（ＯＲＰ）測定手段を用いて、各種テーマの自然界の有効性を数値化証明する装置と活用方法によって、懐疑的な判断を払拭する数値化証明となるのである。
【００２４】
なぜなら、本発明に用いる数値化証明する手段である酸化還元電位指標は、人間の生体液である唾液は、電子レベルでの酸化体と還元体の電子の授受であり、電子の流れは、電流の流れと電子の流れは逆であり、電流は正極（プラス）から負極（マイナス）への流れですが、電子の流れは負極（マイナス）から正極（プラス）となり、すなわち、マイナス電子を奪われ酸化することを意味するのである。このことから、負極（マイナス）電子が放出（奪われた）場合は酸化反応であり、反対に起こっている正極（プラス）が負極（マイナス）電子を受け取る場
合は還元反応なのである。人間の体は、常に負極（マイナス）電子が奪われる自然摂理で構成され、酸化反応をいかに抑えるかが健康で生きるための大切な要件である。
【００２５】
よって、生体液である唾液の酸化還元反応を、ヒト唾液の酸化還元電位（ＯＲＰ）測定手段
を用いて、各種テーマの自然界の有効性を数値化証明する装置と活用方法によって、懐疑
的な判断を払拭する数値化証明となり、本発明の絹糸、又は綿糸及び麻糸ならびに竹糸、モリンガ糸と前記和紙の混紡により生成された生地を肌に着用することで、水(液体)を吸収する性質が高い吸水性すなわち吸水量を高め通気性がますことで皮膚表面のむれによるただれを軽減することが期待でき、吸湿性に優れた特性が期待できるのである。
【００２６】
本発明の有効性を客観的に証明するための手段として、ヒト唾液の酸化還元電位（ＯＲＰ）測定手段としたのは、本発明者が取得している
1516069175700_0
号に酸化還元測定装置に基づき、横浜、金沢文庫の小児・内科院長である岡澤美江子医師ＭＤの協力のもとに、体内負荷のヒト唾液ＯＲＰ臨床で数値化できる測定装置を活用することで、本発明の複数素材の糸to を混紡織りした生地を身につけることで、体内が酸化有意、又は還元有意になっているかで本発明の有効性を証明できるようにできるのである。
【００２７】
（３）請求項１至る請求項４も前記（１）〜（２）と同様な本発明である自然界で長い年月を経て淘汰され、有用なものとし継承されてきている各種テーマの自然界の抗酸化作用の有効性を数値化証明する装置の活用方法によって具体的に数値化判定することで本発明の有効性を化学的検地からの証明につながるようにしたのである。
【図面の簡単な説明】
【００２８】
本発明の図１は、平織りであり１本ごとに浮き沈みした組織で、絹糸の経糸と前記和紙を用いて交互に交錯しているので簡単な組織で、丈夫で腰のある布になるのである。図２は、綾織りであり絹糸の経糸と浮き沈みした組織点が連続的に斜めの方向に走る前記和紙の綾目を作るのである。平織りに比べて組織点が少ないために、軟らかく、皺になりにくいのが特徴である。図３は、朱子織りであり組織の表面が絹糸の経糸か和紙糸の緯糸だけで覆（おお）われているように見える組織で、手触りが柔らかく、光沢が強いのが特徴である。これらの平織り、綾織り、朱子織りを絹糸と和紙糸を用いた混紡図の一例図である。
【００２９】
本発明の図４、図５、図６、図７は糸生成する撚糸(ねんし)とは糸の撚り(より)をかけることであり、その糸の撚りは、糸を撚り方向に向かって右回り(時計回りの)螺旋回転で撚りをかけていくことを示した図であり、図4は1本での糸の撚り(より)をかけた図であり、図5は2本での糸の撚り(より)をかけた図であり、図6は3本での糸の撚り(より)をかけた図であり、図７は4本での糸の撚り(より)をかけた図であり、糸の撚り(より)をかける本数はこれらに限定しない。さらに、段落００１５で述べた通り、図8は前記和紙を円筒状にした図であり、図9は前記和紙を円筒状にしたものを、それを平たいにした後、よこ（緯）に織りこむ前記和紙とする図である。図１０、図１１、図１２は平織り、綾織り、朱子織りに、よこ（緯）に織りこむ前記和紙を円筒状にしたものを、それを平たいにした後、よこ（緯）に織りこむ前記和紙を用いた図である。前記和紙を円筒状にした後、平たいにした前記和紙にしてよこ（緯）に織りこみとすることで前記和紙の面積が格段にひろがる混紡織りの生地にしたことで各種製品化の応用範囲がひろがることに着眼したのである。
【発明を実施するための形態】
【００３０】
本発明の図１は、平織りの図である。
【００３１】
図１について説明する。１は平織りを示す図であり、２は、たて（経）に織りこむ絹糸、又は綿糸及び麻糸ならびに竹糸、モリンガ糸であり、３は和紙糸のよこ(緯)に織り込む和紙糸が交互に交錯している。
【００３２】
本発明の図２は、綾織りの図である。
【００３３】
図２について説明する。４は綾織りを示す図であり、５は、たて（経）に織りこむ絹糸、又は綿糸及び麻糸ならびに竹糸、モリンガ糸であり、６は和紙糸のよこ(緯)に織り込む和紙糸が交互に交錯している。
【００３４】
本発明の図３は、７は朱子織りを示す図である。
【００３５】
図３について説明する。７は綾織りを示す図であり、８は、たて（経）に織りこむ絹糸、又は綿糸及び麻糸ならびに竹糸、モリンガ糸であり、９は和紙糸のよこ(緯)に織り込む和紙糸が交互に交錯している。本発明の図４、図５、図６、図７は糸生成する撚糸(ねんし)とは糸の撚り(より)をかけることであり、その糸の撚りは、糸を撚り方向に向かって右回り(時計回りの)螺旋回転で撚りをかけていくことを示した図であり図4の１０は1本での糸の撚り(より)をかけた図であり、図5の１１は2本での糸の撚り(より)をかけた図であり、図6の12は3本での糸の撚り(より)をかけた図であり、図７の１３は4本での糸の撚り(より)をかけた図であり、糸の撚り(より)をかける本数は限定しない。さらに、図8は和紙を円筒状にした図であり、図9は和紙を円筒状にした後、楕円状につぶした和紙にした図である。段落００１５で述べた通り、平織り、綾織り、朱子織りに図8及び図9で示した、よこ（緯）に織りこむ前記和紙は、平たい和紙を丸い筒状にした後、潰した和紙にして、よこ（緯）に織りこみとすることで前記和紙の面積が格段にひろがる混紡織りの生地になることで製品化の活用範囲がひろがるのである。
【００３６】
本発明の図４は、1本での糸の撚り(より)をかけた図であり、図5は2本での糸の撚り(より)をかけた図であり、図６は3本での糸の撚り(より)をかけた図であり、図7は4本での糸の撚り
(より)をかけた1本至る4本糸でのそれぞれの図であり、撚り糸の本数はこれに限定されず、さらには、強度を高めるためには、これら図1至る図７で示した複数の撚りをかけたもので、糸を撚り方向に向かって右回り(時計回りの)螺旋回転で撚りをかけていくことに応用するものとする(図説せず)。
【００３７】
図８および図９について説明する。図8の１４は和紙を円筒状にした図であり、図9の１５は和紙を円筒状にした後、平たいにつぶした和紙形状の図である。
【００３８】
図１０について説明する。１６は平織りを示す図であり、１７は、たて（経）に織りこむ絹糸、又は綿糸及び麻糸ならびに竹糸、モリンガ糸であり、１８は和紙を円筒状にした後、平たいにつぶした和紙にしてよこ（緯）に織りこみとすることで和紙の面積が格段にひろがる混紡織りの生地にしたことを示す図である。
【００３９】
図１１について説明する。１９は綾織りを示す図であり、２０は、たて（経）に織りこむ絹糸、又は綿糸及び麻糸ならびに竹糸、モリンガ糸であり、２１は和紙を円筒状にした後、平たいにつぶした和紙にしてよこ（緯）に織りこみとすることで和紙の面積が格段にひろがる混紡織りの生地にしたことを示す図である。
【００４０】
図１２について説明する。２２は朱子織りを示す図であり、２３は、たて（経）に織りこむ絹糸、又は綿糸及び麻糸ならびに竹糸、モリンガ糸であり、２４は和紙を円筒状にした後、平たいにつぶした和紙にしてよこ（緯）に織りこみとすることで和紙の面積が格段にひろがる混紡織りの生地にしたことを示す図である。
【実施例】
【００４１】
実施例について説明する。本発明者は、本発明の絹と和紙を混紡した絹糸と和紙糸を混紡した生地及び利用方法は、綿糸、又は麻糸ならびに竹糸、モリンガ糸の素材に和紙を糸形状にした及び複数糸素材を組み合わせて混紡織りにおいても同様に活用するものであり、その手段について述べる。平織りにおける絹糸は、たて（経）に織りこむことで引っ張りに弾力性があり、この収縮性と強度を利用し、よこ（緯）には和紙を利用して織り込みとする。綾織りにおける綿、又は麻糸、竹糸、モリンガ糸は、たて（経）に織りこみ、浮き沈みした組織点が連続的に斜めの方向に走る綾目は和紙糸の織りこみとする。つづいて、朱子織りは、綿、又は麻糸、竹糸、モリンガ糸は、たて（経）に織りこむ、よこ（緯）には前記和紙を利用して織り込むことに着眼したのである。
【００４２】
本発明者は、和紙の使い方をさらに工夫し、平織り、綾織り、朱子織りでに使用するとき、
よこ（緯）に織りこむ前記和紙は、平たい和紙を円筒状にした後、楕円状につぶした和紙にしてよこ（緯）に織りこみとすることで前記和紙の面積が格段に拡がる混紡織りの生地になり、肌着、生理用品、乳幼児から高齢者までのおむつ製品および絆創膏、医療現場のみならず、一般家庭や学校、職場において包帯、ガーゼ、マスク等の製品化に当該発明の生地を活用することで吸水量を高め通気性を高めた皮膚表面のむれによるただれを軽減することができる。自然素材１００％の生地であり、廃棄処分においても環境への安全なものとできると確信したのである。
【００４３】
さらには、絹糸および綿糸、又は麻糸並びにの和紙糸の複数糸素材に、コラーゲン、天然酵母、グルコース(ブドウ糖)、海洋深層水、サンゴカルシウムの浄水フィルター水を含浸させ生成された糸とすることで、本発明の混紡織りした生地が肌を包むことで体内の生体液がより還元作用を導くための混紡織りとする生地の生成と利用方法を着眼したのである。
【００４４】
本発明では、絹糸及び綿糸、又は麻糸の素材に和紙糸素材を用いた混紡織りに使用するそれぞれの糸について述べる。糸生成する撚糸(ねんし)とは糸の撚り(より)をかけることであり、その糸の撚りは、糸を撚り方向に向かって右回り(時計回りの)螺旋回転で撚りをかけていくことで繊維製品としたものを使用する。和紙糸とする紙についても和紙を撚糸とする撚り方向にむかって右回り(時計回りの)螺旋回転で撚りをかけていくことで和紙の繊維製品として使用することも本発明の重要な着眼点である。
【００４５】
それは、糸の強度や光沢の変化、生地の風合いや肌触り効果が期待されるのと同じく、右回りのらせん回転による撚り糸で生成された生体は、生体に心地よい還元作用をもたらすことを本発明者は、横浜・岡沢クリニック院長岡澤美江子医師との共同研究で、ヒト唾液ORO測定装置を用いて、唾液臨床で慢性疾患は沖縄沖で低気圧、又は台風が発生すると関節痛、めまい、倦怠感、頭痛を訴え、横浜接近により、さらに症状の訴えが強くなるのである。反対に高気圧の青空の天候では、これらの症状は訴えないのである。台風の接近時は、電磁波過敏症の患者も、体調不良、倦怠感を強く訴えるのである。これは、低気圧は左回りの自然浄化の強烈なエネルギーを伴う回転方向であり、生体内のヒト唾液ORP唾液測定では体内負荷をもたらす強いORP値を示したのである。反面、高気圧は穏やかな還元作用をもたらすことを生体内のヒト唾液ORP唾液測定で、同じ被験者である慢性疾患者は還元方向の良好なORP数値を示すのである。ここで述べるORPとは酸化還元電位のことであり、Oxidation  ＆  Reduction  Potentialの略称である。
【００４６】
ちなみに、自然摂理の現象では、河川の流れ、生体の血液の血管内の血液の流れ、地球自転、高気圧、樹木やツル植物(一部例外的な植物もある)の伸びる方向に向かって右回りの
らせん回転で成長している現象。この右回りのらせん回転が河川の水温を一定温度に保ち、体温を一定温度に保つ事に起因していると考える。スポーツにおけるトラック競技は、タイムや成績を伸ばす競技は、左回りであり、円盤投げ、砲丸投げなど、左回り回転でエネルギーを加速させて投てきすることでより良い結果が出ることを示唆しているのである。
【００４７】
よって、糸生成する撚糸(ねんし)とは糸の撚り(より)をかけることであり、その糸の撚りは、糸を撚り方向に向かって右回り(時計回りの)螺旋回転で撚りをかけていくことで生体内に還元作用をもたらす生地である繊維製品にしたものを使用することが重要であると本発明では着
眼し、右回り(時計回りの)螺旋回転で撚りをかけた生地織りを実現させたのである。
【産業上の利用可能性】
【００４８】
日本古来から伝承されてきた絹糸の綿糸、又は麻糸の素材で織り生地としたものを日常生活の中で絹糸、又は綿糸及び麻糸ならびに竹糸、モリンガ糸と和紙を筒状にして潰し平たい形状の和紙糸形状として混紡した生地を用いた各種製品加工の活用は、水(液体)を吸収する性質が高い吸水性すなわち吸水量を高め通気性がますことで皮膚表面のむれによるただれを軽減することが期待でき、吸湿性に優れた特性が期待できるのである。よって本発明の織り生地の活用は肌着、生理用品、乳幼児から高齢者までのおむつ製品および絆創膏、医療現場にとどまらず一般家庭での日常生活において包帯、ガーゼ、マスク等に活用することで、本発明の生地素材を用いた製品を着用することで体内の生体液が還元作用を示す生地とすることが期待できるのである。本発明の需要は、健康を願う人々が増えるほど拡大することが期待できる。さらに、使い捨て使用においても焼却、地中分解という面からも自然環境保全に配慮したエコ素材の生地とすることができるのである。
【符号の説明】
【００４９】
１    平織りを示す図。
２    たて（経）に織りこむ絹糸、又は綿糸及び麻糸ならびに竹糸、モリンガ糸。
３    和紙糸の緯糸が交互に交錯している状態。
４    綾織りを示す図。
５    たて（経）に織りこむ絹糸、又は綿糸及び麻糸ならびに竹糸、モリンガ糸。
６    和紙糸の緯糸が交互に交錯している状態。
７    朱子織りを示す図。
８    たて（経）に織りこむ絹糸、又は綿糸及び麻糸ならびに竹糸、モリンガ糸。
９    和紙糸の緯糸が交互に交錯している状態。
１０  1本での糸の撚り(より)をかけた図。
１１  2本での糸の撚り(より)をかけた図。
１２  3本での糸の撚り(より)をかけた図。
１３  4本での糸の撚り(より)をかけた図。
１４  和紙を円筒状にした図。
１５  平たい和紙を丸筒状に丸めた後、平たいに潰して和紙にしてよこ（緯）に織りこみ
使用する。
１６  平織りに、楕円状につぶした和紙を用いてよこ（緯）に織りこみ使用する図。
１７  たて（経）に織りこむ絹糸、又は綿糸及び麻糸ならびに竹糸、モリンガ糸。
１８  図１５で示した図楕円状につぶした和紙にしてよこ（緯）に織りこみとする
ことで和紙の面積が格段にひろがる混紡織りの生地にしたことを示す図。
１９  綾織りに、楕円状につぶした和紙を用いてよこ（緯）に織りこみ使用する図。
２０  たて（経）に織りこむ絹糸、又は綿糸及び麻糸ならびに竹糸、モリンガ糸。
２１  図１５で示した図楕円状につぶした和紙にしてよこ（緯）に織りこみとする
ことで和紙の面積が格段にひろがる混紡織りの生地にしたことを示す図。
２２  朱子織りに、楕円状につぶした和紙を用いてよこ（緯）に織りこみ使用する図。
２３  たて（経）に織りこむ絹糸、又は綿糸及び麻糸ならびに竹糸、モリンガ糸。
２４  図１５で示した図楕円状につぶした和紙にしてよこ（緯）に織りこみとする
ことで和紙の面積が格段にひろがる混紡織りの生地にしたことを示す図。
【図１】
0006375474.tif 000002
【図２】
0006375474.tif 000003
【図３】
0006375474.tif 000004
【図４】
0006375474.tif 000005
【図５】
0006375474.tif 000006
【図６】
0006375474.tif 000007
【図７】
0006375474.tif 000008
【図８】
0006375474.tif 000009
【図９】
0006375474.tif 000010
【図１０】
0006375474.tif 000011
【図１１】
0006375474.tif 000012
【図１２】
0006375474.tif 000013